СПОСОБ ИЗГОТОВЛЕНИЯ ФОТОЭЛЕКТРИЧЕСКОГО УСТРОЙСТВА С УСТОЙЧИВЫМ К ОЦАРАПЫВАНИЮ ПРОТИВООТРАЖАЮЩИМ ПОКРЫТИЕМ И КОНЕЧНЫЙ ПРОДУКТ

1. Способ изготовления фотоэлектрического устройства, содержащего противоотражающее покрытие, включающий
формирование полимерного компонента оксида кремния путем смешивания по крайней мере глицидоксипропилтриметоксисилана с по крайней мере первым растворителем, первым катализатором и водой,
формирование золя оксида кремния путем смешивания полимерного компонента с коллоидным оксидом кремния и вторым растворителем,
формирование золя оксида металла путем смешивания по крайней мере глицидоксипропилтриметоксисилана с оксидом металла, вторым катализатором и третьим растворителем,
формирование комбинированного золь-геля путем смешивания золя оксида кремния с золем оксида металла,
отливка комбинированного золь-геля для формирования слоя на стеклянной подложке,
отверждение и/или термическая обработка слоя, и использование полученного слоя в качестве по крайней мере части противоотражающей пленки на стеклянной подложке в фотоэлектрическом устройстве.
2. Способ по п.1, в котором отверждение осуществляют при температуре от 100 до 150°C в течение не более чем около 2 мин.
3. Способ по п.1, в котором термическую обработку осуществляют при температуре от 600 до 750°C в течение не более чем около 5 мин.
4. Способ по п.1, в котором (a) один или несколько из первого растворителя, второго растворителя и третьего растворителя содержит(а) н-пропанол, и/или (b) отливку производят путем покрытия центрифугированием.
5. Способ по п.1, в котором первый катализатор и/или второй катализатор содержат кислоту.
6. Способ по п.5, в котором кислота содержит соляную кислоту.
7. Способ по п.1, в котором коллоидный оксид кремния содержит метилэтилкетон.
8. Способ по п.1, в котором золь оксида металла дополнительно содержит комплексный агент.
9. Способ по п.8, в котором комплексный агент содержит ацетилацетат.
10. Способ по п.1, в котором комбинированный золь-гель содержит по меньшей мере два золя оксида металла.
11. Способ по п.1, в котором золь оксида металла содержит по меньшей мере 0,1 мас.% комбинированного золь-геля.
12. Способ по п.11, в котором золь оксида металла содержит от 1 до 5 мас.% комбинированного золь-геля.
13. Способ по п.12, в котором золь оксида металла содержит 2 мас.% комбинированного золь-геля.
14. Способ по п.1, в котором оксид металла содержит по меньшей мере один оксид металла, выбранный из трет-бутилата алюминия и бутилата циркония.
2
3
2
2
3
2
2
4
2
2
3
2
2
8
15. Способ по п.1, в котором золь оксида металла содержит по меньшей мере один из 3AlO:2SiO, AlO:SiO, MgAlO, ZrO, AlO и CaAlSiO.
16. Способ по п.1, в котором золь оксида металла содержит по меньшей мере один оксид металла, имеющий показатель преломления (n) не выше 2,0.
17. Способ по п.1, в котором золь оксида металла содержит по меньшей мере один оксид металла, имеющий показатель преломления (n) менее 2,0.
18. Способ изготовления фотоэлектрического устройства, содержащего противоотражающее покрытие, включающий
формирование полимерного компонента оксида кремния путем смешивания по крайней мере одного силана с по крайней мере первым растворителем, первым катализатором и водой,
формирование золя оксида кремния путем смешивания полимерного компонента с коллоидным оксидом кремния и вторым растворителем,
формирование золя оксида металла путем смешивания по крайней мере одного силана с оксидом металла, вторым катализатором и третьим растворителем,
формирование комбинированного золь-геля путем смешивания золя оксида кремния с золем оксида металла,
отливка комбинированного золь-геля путем покрытия центрифугированием для формирования слоя на стеклянной подложке,
отверждение и/или термическая обработка слоя и использование полученного слоя в качестве по крайней мере части противоотражающей пленки на стеклянной подложке в фотоэлектрическом устройстве.
19. Способ получения покрытия для осаждения на подложку, включающий
формирование комбинированного золь-геля путем смешивания силана с растворителем, катализатором, водой, коллоидным оксидом кремния и оксидом металла,
отливка комбинированного золь-геля для формирования слоя на подложке, и
отверждение и/или термическая обработка слоя.
20. Фотоэлектрическое устройство, содержащее
фотоэлектрическую пленку и по крайней мере стеклянную подложку на стороне приема света фотоэлектрической пленки,
противоотражающее покрытие, обеспеченное на стеклянной подложке,
в котором противоотражающее покрытие содержит по меньшей мере слой, обеспеченный непосредственно на стеклянной подложке и контактирующий с ней, где слой содержит пористый оксид кремния и оксид металла.
2
2
2
3
2
2
21. Фотоэлектрическое устройство по п.20, в котором стеклянная подложка содержит известково-натриевое кварцевое стекло, содержащее следующие ингредиенты SiO, 67-75 мас.%, NaO, 10-20 мас.%, CaO, 5-15 мас.%, MgO, 0-7 мас.%, AlO, 0-5 мас.%, KO, 0-5 мас.%, LiO, 0-1,5 мас.% и BaO, 0-1 мас.%.
2
3
2
2
3
2
2
4
2
2
3
2
2
8
22. Фотоэлектрическое устройство по п.20, в котором оксид металла содержит один или несколько 3AlO:2SiO, AlO:SiO, MgAlO, ZrO, AlO или CaAlSiO.